Procédé de fabrication d’un dispositif à guide d’ondes (1) comportant une étape consistant à réaliser, par fabrication additive, une âme métallique (2) semi-finie comportant des parois latérales (20) possédant des surfaces externes (21) et internes (22), les surfaces internes (22) définissant une ouverture interne (5) de guide d’ondes, caractérisé en ce que le procédé de fabrication comporte un outre une étape de polissage chimique de l’âme métallique (2) afin de réduire l’épaisseur desdites parois latérales (20) afin d’obtenir le dispositif à guide d’ondes. Procédé de fabrication selon la revendication 1, caractérisé en ce que l’âme métallique (2) est réalisée par fabrication additive par fusion laser sur lit de poudre (SLM) afin d’obtenir une âme métallique (2) semi-finie dont l’épaisseur des parois latérales (20) est égale ou inférieure à 0,5mm. Procédé de fabrication selon la revendication 1 ou 2, caractérisé en ce que l’ouverture interne (5) de guide d’ondes de l’âme métallique (2) semi-finie comporte une section transversale de forme oblongue, pentagonale, hexagonale, ovoïde ou circulaire. Procédé de fabrication selon l’une des revendications précédentes, caractérisé en ce que l’épaisseur desdites parois latérales (20) est inférieure à 0,3mm, voire inférieure à 0,2mm après l’étape de polissage chimique. Procédé de fabrication selon l’une des revendications précédentes, caractérisé en ce qu’il comporte en outre en étape consistant à générer un modèle numérique de l’âme métallique (2), ledit modèle numérique étant calculé afin d’optimiser la forme de l’âme métallique semi-finie en fonction de l’épaisseur à ôter par polissage chimique. Procédé de fabrication selon l’une des revendications précédentes, caractérisé en que l’étape de polissage chimique comporte une immersion de l’âme métallique (2) semi-finie dans un bain acide. Procédé de fabrication selon la revendication 6, ledit bain acide comportant un mélange de deux acides. Procédé de fabrication selon la revendication 7, ledit bain acide comportant de l’acide orthophosphorique et de l’acide sulfurique. Procédé de fabrication selon la revendication précédente, caractérisé en que la densité du bain se situe dans une plage comprise entre 1,5 g/cm 3 et 2 g/cm 3 , de préférence aux environs de 1,7 g/cm 3 . Procédé de fabrication selon l’une des revendications 6 à 9, caractérisé en ce que la température de traitement du bain acide se situe entre 70°C et 120°C. Procédé de fabrication selon l’une des revendications 6 à 10, caractérisé en ce que le bain acide comporte en outre de l’aluminium dissous à une concentration comprise entre 20 et 50 g/l, de préférence entre 25 et 45 g/l. Procédé de fabrication selon l’une des revendications 1 à 5, caractérisé en que l’étape de polissage chimique comporte une immersion de l’âme métallique (2) semi-finie dans un bain basique. Procédé de fabrication selon la revendication 12, ledit bain basique comportant une solution caustique et ayant un pH supérieur à 11,5. Procédé de fabrication selon l’une des revendications 12 ou 13, comprenant une étape d’immersion de l’âme métallique dans un bain acide de désoxydation à la suite de l’immersion dans ledit bain basique, afin de supprimer les résidus oxydés à la surface des pièces. Procédé de fabrication selon l’une des revendications 12 à 14, comprenant une étape d’immersion de l’âme métallique dans un bain acide, par exemple un bain contenant de l’acide nitrique et du bi-fluorure d’ammonium, avec un pH de préférence inférieur à 2. Procédé de fabrication selon l’une des revendications 6 à 15, comprenant une étape d’immersion de l’âme métallique dans un bain d’acide chauffé avec application d’ultrasons pour la nettoyer. Dispositif (1) à guide d’ondes obtenu selon l’une des revendications précédentes, comportant une âme métallique (2) comportant des parois latérales (20) possédant des surfaces externes (21) et internes (22), les surfaces internes (22) définissant une ouverture interne (5) de guide d’ondes, caractérisé en ce que l’épaisseur desdites parois latérales (20) est inférieure à 0,3mm, voire inférieure à 0,2mm.